(57)【要約】【課題】転がり抵抗が小さく操縦安定性に優れ、ロードノイズ（車内騒音）、高速耐久性を大幅に向上した空気入りラジアルタイヤを提供する。【解決手段】少なくとも２層のコード交差層からなるベルト６と、該ベルト６の外周に沿ってタイヤ周方向に対して実質的に０度の角度で配列したＰＥＮコードよりなるベルト補強層７、８とを備える空気入りラジアルタイヤＴにおいて、前記ＰＥＮコードの強度が５．０ｃＮ／ｄｔｅｘ以上、２２℃における２％伸張モジュラスが１．０ｃＮ／ｄｔｅｘ以上を有し、前記２％伸張モジュラスに対する１５０℃における２％伸張モジュラスの比が０．２０〜０．３３であり、かつ、１７０℃×１２０分加硫での剥離接着力が、１４０℃×４０分加硫での剥離接着力の８０％以上を保持し、１４０℃×４０分加硫での剥離接着試験後のゴム被覆率が９０％以上、１７０℃×１２０分加硫での剥離接着試験後のゴム被覆率が８０％以上である。【選択図】図１
2008279841.tif 000002
【特許請求の範囲】
【請求項１】
ラジアルカーカスのクラウン部外周に設けた少なくとも２層のコード交差層からなるベルトと、該ベルトの外周に沿ってタイヤ周方向に対して実質的に０度の角度で配列したポリエチレン−２，６−ナフタレートコードよりなるベルト補強層とを備える空気入りラジアルタイヤにおいて、
前記ポリエチレン−２，６−ナフタレートコードの強度が５．０ｃＮ／ｄｔｅｘ以上、２２℃における２％伸張モジュラスが１．０ｃＮ／ｄｔｅｘ以上を有し、
前記２％伸張モジュラスに対する１５０℃における２％伸張モジュラスの比が０．２０〜０．３３であり、かつ、
１７０℃×１２０分加硫での剥離接着力が、１４０℃×４０分加硫での剥離接着力の８０％以上を保持し、１４０℃×４０分加硫での剥離接着試験後のゴム被覆率が９０％以上、１７０℃×１２０分加硫での剥離接着試験後のゴム被覆率が８０％以上である
ことを特徴とする空気入りラジアルタイヤ。
【請求項２】
前記ベルト補強層をタイヤ幅方向の中央部と両端部とに区分し、前記中央部のベルト補強層は１または２層の補強層で構成され、前記両端部のベルト補強層は１〜３層の補強層で構成される
ことを特徴とする請求項１に記載の空気入りラジアルタイヤ。
【請求項３】
前記ベルト補強層が、ポリエチレン−２，６−ナフタレートコードを複数本含むゴム引きされた幅狭のストリップを前記コードがタイヤ周方向に対して実質上０度になるようにラセン状にエンドレスに巻きつけることにより形成される
ことを特徴とする請求項１又は２に記載の空気入りタイヤ。
【請求項４】
ＪＡＴＭＡ規定の速度記号が「Ｖ」以上の乗用車用タイヤである
ことを特徴とする請求項１〜３のいずれかに記載の空気入りタイヤ。
【発明の詳細な説明】
【技術分野】
【０００１】
本発明は、転がり抵抗が小さく操縦安定性に優れ、高速耐久性とロードノイズ（車内騒音）を大きく向上した空気入りラジアルタイヤに関する。
【背景技術】
【０００２】
空気入りラジアルタイヤにおいて、高速耐久性や転がり抵抗、ロードノイズの改善を目的として、ベルト層の外周側に補強コードをタイヤ周方向に配列してなるベルト補強層を配置することが行われている。
【０００３】
このようなベルト補強層の補強コードとしては、ナイロンコードが使用され、ポリエステルコードを使用することも提案されている（例えば、特許文献１〜２）。しかしながら、近年では車両の高級化に伴って、高速耐久性、操縦安定性と乗り心地、ロードノイズなど諸性能とのバランスの良い両立の改善要求が益々強くなっており、従来のナイロン、ポリエステルコードを用いた場合、その要求特性を必ずしも満足することができないのが現状である。
【０００４】
ナイロンコードの代わりにアラミド繊維、炭素繊維等の高弾性繊維コードを使用することが、例えば、特開平２−１４７４０７号公報、特開平１−１４５２０３号公報等において提案されているが、この場合、前記ロードノイズ（車内騒音）は改善されるものの、高剛性であるため加硫時におけるモールドへのフィッティングが十分でないため、加硫成形性に劣る上、特に３００〜５００Ｈｚの比較的高周波数帯域でのロードノイズ（車内騒音）が十分に低減できず、接地性も不均一となり操縦安定性や耐偏摩耗性が悪化してしまうという問題がある。
【０００５】
また、前記ベルト補強層のコードとしてポリエステルコードが注目されてきており、中でも比較的高弾性なポリエチレン−２，６−ナフタレートをベルト補強層での配置を工夫することにより、転がり抵抗、ロードノイズなどを改善し得ることが記載されている（例えば、特許文献３、４）。しかし、ポリエステルコードはゴムとの接着性、特に高速走行時の発熱に伴う耐熱接着性がナイロンコードより劣り、この改良が求められている。
【特許文献１】特開平９−６６７０５号公報
【特許文献２】特開２００１−６３３１２号公報
【特許文献３】特開２００２−７９８０６号公報
【特許文献４】特開２００６−１９２９１４号公報
【発明の開示】
【発明が解決しようとする課題】
【０００６】
本発明は、従来における上記の問題を解決し、転がり抵抗が小さく操縦安定性に優れ、高速耐久性とロードノイズ（車内騒音）を大幅に向上した空気入りラジアルタイヤを提供することを目的とする。
【課題を解決するための手段】
【０００７】
本発明者は、ベルト補強層の補強コードとしては、従来のナイロンコードは２％伸張モジュラスが低過ぎ、アラミド、炭素繊維は加硫温度に於ける２％伸張モジュラスが高すぎて好ましくなく、ポリエステル系コードが適し、その中でもポリエチレン−２，６−ナフタレートコードをそのコード特性を特定範囲とすることで最も適したものとなり、さらにポリエチレン−２，６−ナフタレートコードのゴム材料との接着性を改良することで上記課題が解決できることを見出し、本発明に到達した。
【０００８】
すなわち、本発明の空気入りラジアルタイヤは、ラジアルカーカスのクラウン部外周に設けた少なくとも２層のコード交差層からなるベルトと、該ベルトの外周に沿ってタイヤ周方向に対して実質的に０度の角度で配列したポリエチレン−２，６−ナフタレートコードよりなるベルト補強層とを備える空気入りラジアルタイヤにおいて、前記ポリエチレン−２，６−ナフタレートコードの強度が５．０ｃＮ／ｄｔｅｘ以上、２２℃における２％伸張モジュラスが１．０ｃＮ／ｄｔｅｘ以上を有し、前記２％伸張モジュラスに対する１５０℃における２％伸張モジュラスの比が０．２０〜０．３３であり、かつ、１７０℃×１２０分加硫での剥離接着力が、１４０℃×４０分加硫での剥離接着力の８０％以上を保持し、１４０℃×４０分加硫での剥離接着試験後のゴム被覆率が９０％以上、１７０℃×１２０分加硫での剥離接着試験後のゴム被覆率が８０％以上であることを特徴とする。
【０００９】
本発明においては、前記ベルト補強層をタイヤ幅方向の中央部と両端部とに区分し、前記中央部のベルト補強層は１または２層の補強層で構成され、前記両端部のベルト補強層は１〜３層の補強層で構成されることが好ましい。
【００１０】
また、前記ベルト補強層は、ポリエチレン−２，６−ナフタレートコードを複数本含むゴム引きされた幅狭のストリップを前記コードがタイヤ周方向に対して実質上０度になるようにラセン状にエンドレスに巻きつけることにより形成することができる。
【００１１】
そして、本発明の空気入りラジアルタイヤは、ＪＡＴＭＡ規定の速度記号が「Ｖ」以上の乗用車用タイヤに好適である。
【発明の効果】
【００１２】
本発明の空気入りラジアルタイヤによれば、転がり抵抗が小さく操縦安定性に優れ、高速耐久性とロードノイズ（車内騒音）を大きく向上した空気入りラジアルタイヤを提供することができる。
【発明を実施するための最良の形態】
【００１３】
図１は本発明の一実施形態に係る乗用車用の空気入りラジアルタイヤ（以下、ラジアルタイヤという）Ｔの概略半断面図である。
【００１４】
ラジアルタイヤＴは、一対のビード部１およびサイドウォール部２と、その両サイドウォール部２に連なるトレッド部３とからなり、ビード部１に埋設したビードコア４、４間にわたり補強する２プライのラジアルカーカス５が、カーカス５の端部をビードコア４の周りにタイヤ内側から外側に折り返されビードフィラー９に沿って巻き上げられサイドウォール部２で係止されている。ラジアルカーカス５のクラウン部外周に設けられる２層のコード交差層からなるベルト６、該ベルト６の外周に沿って巻回した有機繊維コードよりなるベルト補強層７、８を備えている。
【００１５】
カーカス５としては、ポリエステル、ナイロン、レーヨンなどの有機繊維コードが、またベルト２には、フィラメント径が０．２０〜０．３０ｍｍ程度の１×４、１×５、２＋２、２＋１構造などのスチールコード、あるいはアラミドコードなどの剛直な有機繊維コードが使用されている。
【００１６】
ベルト補強層７、８は、ベルト６の外周上においてベルト補強７はベルト６の全幅（Ａ＋Ｂ）を、ベルト補強層８はベルト６の両端部Ｂを覆っている。ベルト補強層７、８はポリエチレン−２，６−ナフタレートコード（以下、「ＰＥＮコード」という）をタイヤ周方向に対してほぼ０°の角度でスパイラル状に巻回することで、ベルト６を周方向に締め付け、タイヤ周方向及び径方向の剛性やベルト拘束力を高めるタガ効果を得て、高速走行時の遠心力によるベルトのせり上がりや径成長、ベルト端部の歪みを抑制し、高速で耐久性能と操縦安定性を良好にしている。
【００１７】
上記ＰＥＮコードは、その強度が５．０ｃＮ／ｄｔｅｘ以上、２２℃における２％伸張モジュラスが１．０ｃＮ／ｄｔｅｘ以上を有し、前記２％伸張モジュラスに対する１５０℃における２％伸張モジュラスの比（１５０℃モジュラス／２２℃モジュラス）が０．２０〜０．３３であり、かつ、１７０℃×１２０分加硫での剥離接着力が、１４０℃×４０分加硫での剥離接着力の８０％以上を保持し、１４０℃×４０分加硫での剥離接着試験後のゴム被覆率が９０％以上、１７０℃×１２０分加硫での剥離接着試験後のゴム被覆率が８０％以上である特性を有している。
【００１８】
コード強度が５．０ｃＮ／ｄｔｅｘ未満であると、ベルト補強７、８の強度を確保するためにコードの使用量が多くなり、そのためにコードの打ち込み本数や補強層数を増加すると接着性、発熱性に不利となって耐久性に影響する。また、タイヤ軽量化にも影響し、転がり抵抗を悪化させ燃費性に不利となる。
【００１９】
ＰＥＮコードの２２℃における２％伸張モジュラスが１．０ｃＮ／ｄｔｅｘ未満では、タガ効果が十分得られず、ベルトの浮き上がりを防止するにはコードの打ち込み本数や補強層数を増やす必要がある。２％伸張モジュラスは、好ましくは１．２５ｃＮ／ｄｔｅｘ以上でありタガ効果を向上し、高速耐久性、操縦安定性などを良好にする。
【００２０】
また、２２℃における２％伸張モジュラスに対する１５０℃における２％伸張モジュラスの比が０．２０未満であると、加硫成形後のポストキュアインフレーション工程においてタイヤ径方向のコードの伸びが大きくなって部分的にコード伸びに異同を生じるようになり、ユニフォミティーが悪化し操縦安定性、乗り心地を低下させる。また、この値が０．３３を超えるとタイヤ加硫工程において加硫温度付近でのコード伸びが不足し、ベルト補強層が十分拡張できず加硫モールド内面へのフィッティングが不十分となり成形不良を起こし、結果としてユニフォミティー、高速耐久性が悪化する。なお、強度、２％伸張モジュラスはＪＩＳ  Ｌ１０１７に準拠する引張試験により測定される。
【００２１】
また、１７０℃×１２０分加硫での剥離接着力（耐熱接着力）が、１４０℃×４０分加硫での剥離接着力（初期接着力）の８０％未満、１７０℃×１２０分加硫での剥離接着試験後のゴム被覆率（耐熱接着ゴム被覆率）が８０％未満であると、高速走行に伴う発熱により接着性が除々に低下し耐久性が維持できない。さらに、１４０℃×４０分加硫での剥離接着試験後のゴム被覆率（初期接着ゴム被覆率）が９０％未満であると、高速走行時に早期の接着故障を生じやすくすることがある。
【００２２】
前記ＰＥＮコードに上記コード物性と耐熱接着性を付与する手法は、特に限定されず、コードのデニール数、撚り数、接着処理条件（接着液配合、処理温度、張力、時間など）などにより調整することができる。
【００２３】
特に、耐熱接着性を付与するには、接着処理液配合が大きく寄与することが知られており、例えば、従来のエポキシ系などのポリエステル系コード用接着処理液に代えて特定の処理液を使用し、少なくとも２回の接着液処理を施すことでＰＥＮコードの耐熱接着特性を改良することができる。
【００２４】
この接着処理液の例としては、第１回接着処理は、（Ａ）キャリアーを含む処理液と（Ｂ）ブロックドイソシアネート水溶液とを含む第１処理液、第２回の接着処理は、（Ｂ）ブロックドイソシアネート水溶液と（Ｃ）エポキシ化合物の分散液及び（Ｄ）レゾルシン−ホルムアルデヒド−ラテックス（ＲＦＬ）混合液を含む第２処理液が挙げられる。第３回接着処理として第２回接着処理と同内容の処理を繰り返し行ってもよい。
【００２５】
上記（Ａ）キャリアーを含む処理液としては、キャリアーを水に溶解、分散または乳化させたものであり、キャリアー以外の溶剤、分散液、乳化剤あるいは安定剤等の助剤や紡糸油剤等が含有されていてもよい。
【００２６】
キャリアーとして好ましいものは、ｐ−クロルフェノール、ｏ−フェニルフェノール等のフェノール誘導体類、モノクロルベンゼン、トリクロルベンゼン等のハロゲン化ベンゼン類およびレゾルシンとｐ−クロルフェノールとホルムアルデヒドとの反応生成物等が挙げられる。特に好ましい例はレゾルシンとｐ−クロルフェノールとホルムアルデヒドとの反応生成物である。
【００２７】
（Ｂ）ブロックドイソシアネートが水溶液は、含まれるイソシアネート成分としては特に限定されないが、トリレンジイソシアネート、ジフェニルメタンジイソシアネート、ヘキサメチレンジイソシアネート系のポリイソシアネートが好ましく、更には、ジフェニルメタンジイソシアネート系ポリイソシアネート混合体が耐熱性能に優れ好ましい。
【００２８】
（Ｃ）エポキシ化合物の分散液に含まれるエポキシ化合物は特に限定されないが、好ましくは２官能以上の多官能エポキシを用いることで、樹脂の架橋密度が高くなり、優れた耐熱接着性が得られる。エポキシ化合物の好ましい例としては、グリセロール・ポリグリシジルエーテル、ジグリセロール・ポリグリシジルエーテル、ポリグリセロール・ポリグリシジルエーテル、ソルビトール・ポリグリシジルエーテル等、脂肪族多価アルコールのポリグリシジルエーテル化合物が挙げられる。
【００２９】
（Ｄ）ＲＦＬ混合液はレゾルシンとホルマリンを酸またはアルカリ触媒下で反応させて得られる初期縮合物とスチレンブタジエンラテックス、カルボキシ変性スチレンブタジエンラテックス、スチレンブタジエンビニルピリジンラテックス、カルボキシ変性スチレンブタジエンビニルピリジンラテックス、天然ゴム、ポリブタジエンラテックス等の１種または２種以上の混合水溶液が用いられる。好ましくはスチレンブタジエンビニルピリジンラテックス、カルボキシ変性スチレンブタジエンビニルピリジンラテックスを用いることで、優れた耐熱接着性を得ることが出来る。レゾルシン、ホルマリン、ラテックスの配合比率は公知技術のいずれを適用してもよい。
【００３０】
上記第１処理液で処理することで、イソシアネートによるアミンバリア層が、キャリアー効果で繊維と強固に結合し、繊維および繊維と隣接する接着剤層およびそれらの界面の劣化を著しく抑制させ、次いで、第２処理液は、イソシアネートおよびエポキシによるラテックスの架橋改質効果により、ＲＦＬ樹脂の耐熱性が向上し、これら全体の効果により優れた耐熱接着性および強力保持率が得られるものとなる。
【００３１】
第１処理液は、総固形分１００重量部に対し、（Ｂ）ブロックドイソシアネート固形分が４０〜９５重量部配合されていることが好ましい。４０重量部より少ないと樹脂の架橋が不十分であり充分な耐熱接着性が得られず、９５重量部より多いとキャリアー成分が少なくなり、この場合も充分な耐熱接着性が得られない。
【００３２】
また、第２処理液は、総固形分１００重量部に対し、（Ｂ）ブロックドイソシアネート固形分が５〜４０重量部配合されていることが好ましい。５重量部より少ないと、樹脂の架橋が不十分であり充分な耐熱接着性が得られず、４０重量部より多いとＲＦＬ成分が少なくなり過ぎるため充分な初期接着性が得られない。更に第２処理液は、総固形分１００重量部に対して、（Ｃ）エポキシ化合物固形分が０．５〜１０重量部配合されていることが好ましい。この範囲より少なくても多くても、良好な接着性は得られない。
【００３３】
ラジアルタイヤＴのベルト補強層７、８は、上記ＰＥＮコードをタイヤ周方向に対して実質的に０度の角度で配列してなっている。例えば、処理済みＰＥＮコードを所定間隔で引き揃えてゴム引きされた幅狭のストリップをタイヤ２ｎｄ成型の際に成型ドラム上で該コードがタイヤ周方向に対して実質上０度になるようにラセン状にエンドレスに巻き付けることにより形成される。また、処理済みのシングルコードをタイヤ幅方向にずらせながら２ｎｄ成型タイヤのベルト上に所定間隔でラセン状にエンドレスに巻き付けたものでもよいが、前記した方法がタイヤ成型効率や製造設備の点で有利であり、補強層７、８のコードの配列乱れを防ぐことでユニフォミティーを向上し好ましい。
【００３４】
本発明において、前記ベルト補強層７、８をタイヤ幅方向の中央部Ａと両端部Ｂとに区分し、前記中央部Ａのベルト補強層７は１または２層の補強層で構成され、前記両端部Ｂのベルト補強層８は１〜３層の補強層で構成されることが好ましい。
【００３５】
中央部Ａにベルト補強層７が無い場合は、トレッド中央部でせり上がり、径成長が生じ操縦安定性、高速耐久性が低下し、３層以上になると乗り心地の悪化や発熱による耐久力低下を招くようになる。また、両端部Ｂのベルト補強層８が無い場合はベルト６の端部の押さえが利かずベルト６の層間に歪みがかかりベルト６端部やベルト６層間の接着故障を起こし、４層以上になるとロードノイズの悪化、発熱による耐久力低下を招くようになる。
【００３６】
前記中央部Ａと両端部Ｂとの領域は、特に限定されることはないが、両端部Ｂのタイヤ幅方向に占める領域は、ベルト端部６ａを覆うベルト両端領域と、該ベルト両端部６ａよりベルト幅方向内方に入った１．５ｃｍの位置から最大ベルト幅Ｗの１／８〜１／３の位置の間で終端する領域であることが好ましい。
【００３７】
そして、本発明のラジアルタイヤＴは、ＪＡＴＭＡ規定の速度記号が「Ｖ」以上、すなわち速度記号Ｖ、Ｗ、Ｙの乗用車用タイヤに好適である。
【実施例】
【００３８】
以下に、本発明の実施例について説明するが、本発明の主旨を逸脱しない限り本実施例により限定されるものではない。
【００３９】
タイヤサイズが２２５／４５Ｒ１７  ９４Ｗ、図１に示す中央部１層、両端部２層（層幅は片側１／６Ｗ）ベルト補強層を設けたタイヤ構造を有する空気入りラジアルタイヤを試作した。カーカスはレーヨン１８４０ｄｔｅｘ／３（エンド数２４本／２５ｍｍ）の１プライ、ベルトはスチールコード２＋２×０．２５（エンド数２３本／２５ｍｍ）の２プライ（コード角度２２度）とし、ベルト補強層以外は共通の構造、部材とした。
【００４０】
ベルト補強層に使用した補強コードの種類、コード特性、接着試験結果、及びタイヤの高速耐久性、ロードノイズの試験結果を表１に示す。なお、ナイロンコード（Ｎｙ６６）は旭化成（株）製の「レオナ６６」１４００ｄｔｅｘ／２、ポリエステルコード（ＰＥＴ）は東洋紡績（株）製の「エステル」１１００ｄｔｅｘ／２、ポリエチレン−２，６−ナフタレートコード（ＰＥＮ）は帝人（株）製の「テオネックス」１１００ｄｔｅｘ／２及び１６７０ｄｔｅｘ／２を使用した。
【００４１】
コード強度、２％伸張モジュラスはＪＩＳ  Ｌ１０１７に準じる引張試験により、島津製作所（株）「オートグラフ  ＡＧ−５ＫＮＩ」を用いて２２℃、１５０℃雰囲気中で測定した。剥離接着試験は接着処理コードをエンド数２２本／２５ｍｍで配列しゴム被覆したものをコード方向を平行に積層し、１４０℃×４０分（初期接着）、１７０℃×１２０分（耐熱接着）加硫した後、幅２５ｍｍの剥離接着試験片に調製し、島津製作所（株）「オートグラフ  ＡＧ−５ＫＮＩ」を用いて２２℃雰囲気中で層間を５０ｍｍ／分の速度で剥離試験を行い、剥離力（Ｎ／２５ｍｍ）、と剥離面のゴム被覆率を評価した。ゴム被覆率はコードが完全にゴムで覆われているものを１００％、ゴムが全く付いていない状態を０％として目視評価した。
【００４２】
なお、ベルト補強層の補強コードの接着剤処理に使用した処理液は下記の通りであり、（株）市金工業社製のシングルタイヤコード処理機を使用して処理条件（コード張力、処理温度、時間）を調整し各コードを得た。
【００４３】
［処理液組成Ａ］（耐熱性改良処理液）
・第１処理液：キャリアー（ｐ−クロルフェノール・ホルマリンレゾルシン縮合物のアンモニア水溶液；ナガセケムテックス（株）デナボンド）を含む処理液及びブロックドイソシアネート水溶液（ポリウレタンプレポリマーブロック化体、固形分３０％；第一工業製薬（株）エラストロンＢＮ−２７）を含む処理液。
【００４４】
・第２処理液：ブロックドイソシアネート水溶液（ポリウレタンプレポリマーブロック化体、固形分３０％；第一工業製薬（株）エラストロンＢＮ−２７）、エポキシ化合物の分散液（ソルビトール・ポリグリシジル・エーテル；ナガセケムテックス（株）デナコールＥＸ−６１４）、界面活性剤（ジアルキルスルホコハク酸エステルソーダ塩、固形分７５％；第一工業製薬（株）ネオコールＰ）及びレゾルシン−ホルマリン−ラテックス（ＲＦＬ）の混合液を含む処理液。
【００４５】
［処理液組成Ｂ］（公知のナイロン用処理液）
・ＲＦＬの混合液。
【００４６】
［処理液組成Ｃ］（従来のポリエステルコード用エポキシ系処理液）
・第１処理液：エポキシ化合物の分散液（ソルビトール・ポリグリシジル・エーテル；ナガセケムテックス（株）デナコールＥＸ−６１４）を含む処理液。
【００４７】
・第２処理液：ＲＦＬの混合液。
【００４８】
［高速耐久性］
ドラム試験機により、ＦＭＶＳＳ１０９に規定される高速耐久性試験を終了した後、さらに３０分毎に速度を８ｋｍ／ｈずつ増加させて、タイヤが破壊するまでの走行距離を測定した。従来例（コントロール）を１００とする指数で示した。値が大きいほど良好である。
【００４９】
［ロードノイズ］
試作タイヤを標準リムを用いて、内圧２２０ｋＰａに調整し実車（排気量２５００ｃｃ、セダン）に装着し、車室内運転席窓側耳の位置にマイクロフォンを設置し、２名乗車でロードノイズ測定用テストコースを６０ｋｍ／ｈの速度で走行したときの音圧を測定した。評価結果は測定値の逆数を用い、従来例を１００とする指数で示した。値が大きいほどロードノイズ低減効果が大きく良好である。
【００５０】
【表１】
2008279841.tif 000003
【００５１】
表１に示す結果から明らかなように、本発明にかかる実施例１、２のタイヤはベルト補強層にＮｙ６６コードを使用した従来例タイヤに対して、コードモジュラスを高めることでタガ効果とトレッド剛性を向上し、高速耐久性とロードノイズのバランスよい性能が得られる。
【００５２】
これに対して、従来のＰＥＴコードを使用した比較例１は、処理液Ａを使用しても耐熱接着性は十分でなく、高速耐久性とロードノイズが向上しない。また、処理液ＣではＰＥＮコードの耐熱接着が劣り高速耐久性が向上しない。ＰＥＮのコード強度の低い比較例３では、コード使用量増により接着破壊が起こりやすくなり耐久性が低下し、２％伸張モジュラスの小さい比較例４ではタガ効果が十分発揮できず高速耐久性の延びが少ない。またモジュラス比の大きい比較例５は、加硫成形不良からユニフォミティーが悪くなり耐久性が低下し、耐熱接着性が改善されていない比較例６では高速耐久性の向上代が少ない。
【産業上の利用可能性】
【００５３】
以上の通り、本発明の空気入りラジアルタイヤは、高速耐久性とロードノイズを向上することができ、乗用車用のラジアルタイヤ、特に速度記号が「Ｖ」レンジ以上の高性能タイヤに好適である。
【図面の簡単な説明】
【００５４】
【図１】実施形態の空気入りラジアルタイヤの半断面図である。
【符号の説明】
【００５５】
３……トレッド部
５……カーカス
６……ベルト
７、８……ベルト補強層
Ｔ……空気入りラジアルタイヤ
【図１】
2008279841.tif 000004